(57)【要約】【課題】  吸湿性や吸放臭性、有害物質を含む気体を吸収・分解する性能を発揮することが可能であり、塗装後の塗装面において、均一な色に仕上がる塗装材を提供する。【解決手段】  居住空間を形成する室内で使用される塗装材は、少なくとも、全体重量に対して、バインダーとしてのエマルジョン系樹脂２５〜３５重量％と、木炭粉末２５〜３０重量％と、ブラック珪岩粉末５〜６重量％と、を含み、塗装材の製造方法、エマルジョン系樹脂と水とを攪拌する第１工程と、第１工程の後に、木炭粉末とブラック珪岩粉末とを加え、攪拌する第２工程と、を含む。【選択図】  図１
2020186291.tif 000002
【特許請求の範囲】
【請求項１】
居住空間を形成する室内で使用される塗装材であって、少なくとも、全体重量に対して、
バインダーとしてのエマルジョン系樹脂２５〜３５重量％と、
木炭粉末２５〜３０重量％と、
ブラック珪岩粉末５〜６重量％と、
を含むことを特徴とする塗装材。
【請求項２】
請求項１に記載の塗装材の製造方法であって、
前記エマルジョン系樹脂と水とを攪拌する第１工程と、
前記第１工程の後に、前記木炭粉末と前記ブラック珪岩粉末とを加え、攪拌する第２工程と、を含むことを特徴とする塗装材の製造方法。
【請求項３】
前記第２工程の攪拌時間は、前記第１工程の攪拌時間の５．５〜６．５倍の長さであることを特徴とする請求項２に記載の塗装材の製造方法。
【請求項４】
前記第２工程の後に、１００メッシュの網に通す第３工程を含むことを特徴とする請求項２又は３に記載の塗装材の製造方法。
【発明の詳細な説明】
【技術分野】
【０００１】
本発明は、居住空間を形成する室内で使用される塗装材に関する。
【背景技術】
【０００２】
従来、木炭粉末が吸湿性や吸放臭性等を有すること、ブラック珪岩がアンモニアやホルムアルデヒト等の有害物質を含む気体を吸収・分解することが知られている。
【０００３】
そこで、エマルジョンポリエステルをバインダーとして、ブラック珪岩粉末と備長炭を配合してそれぞれの物理的乃至物理化学的特性を発揮させる塗装材と、エマルジョンポリエステル１００部に対し、ブラック珪岩粉末約４０〜６０部、備長炭粉末約８０〜１００部を配合して成る塗装材の製造方法が提案されている（例えば、特許文献１を参照）。
【０００４】
特許文献１の塗装材及び塗装材の製造方法によれば、取扱い安全で環境にやさしく、分散性、経時安定性、塗膜性に優れた塗装材と、その製造方法を提供できる。
【先行技術文献】
【特許文献】
【０００５】
【特許文献１】特開２００２−１２１４９７号公報
【発明の概要】
【発明が解決しようとする課題】
【０００６】
ところで、居住空間を形成する室内で使用される塗装材には、吸湿性や吸放臭性、有害物質を含む気体を吸収・分解する性能だけでなく、塗装後の塗装面において、均一な色に仕上がることが要求される。
【０００７】
本発明は、従来技術における前記課題を解決するためになされたものであり、吸湿性や吸放臭性、有害物質を含む気体を吸収・分解する性能を発揮することが可能であり、塗装後の塗装面において、均一な色に仕上がる塗装材及び塗装材の製造方法を提供することを目的とする。
【課題を解決するための手段】
【０００８】
前記目的を達成するため、本発明に係る塗装材の構成は、
（１）  居住空間を形成する室内で使用される塗装材であって、少なくとも、全体重量に対して、
バインダーとしてのエマルジョン系樹脂２５〜３５重量％と、
木炭粉末２５〜３０重量％と、
ブラック珪岩粉末５〜６重量％と、
を含むことを特徴とする。
【０００９】
（１）の構成によれば、居住空間を形成する室内で使用される塗装材は、少なくとも、全体重量に対して、バインダーとしてのエマルジョン系樹脂２５〜３５重量％と、木炭粉末２５〜３０重量％と、ブラック珪岩粉末５〜６重量％と、を含む。木炭粉末を含むことで、吸湿性や吸放臭性を有し、ブラック珪岩粉末を含むことで、有害物質を含む気体を吸収・分解する性能を発揮することが可能となる。
【００１０】
ここで、ブラック珪岩粉末の量が、従来技術のように、バインダーとしてのエマルジョン系樹脂の半分近い量であると、ブラック珪岩粉末がエマルジョン系樹脂の中で、部分的に固まりになったり、偏ったり、乾燥後に、ブラック珪岩粉末の色がまだらに塗装面に現れてしまう場合や、また、均一に分散されたとしても、全体的に色合いが暗くなり、仕上がりが不適切になる場合もあった。
【００１１】
本発明によれば、ブラック珪岩粉末の量を、全体重量に対する重量％で、エマルジョン系樹脂の約１／５程度に抑えたことで、ブラック珪岩粉末がエマルジョン系樹脂の中で分散しやすくなり、塗装後の塗装面において、適切な色に仕上がる。したがって、吸湿性や吸放臭性、有害物質を含む気体を吸収・分解する性能を発揮することが可能であり、塗装後の塗装面において、適切な色に仕上がる塗装材を提供できる。
【００１２】
（２）  （１）に記載の塗装材の製造方法であって、
前記エマルジョン系樹脂と水とを攪拌する第１工程と、
前記第１工程の後に、前記木炭粉末と前記ブラック珪岩粉末とを加え、攪拌する第２工程と、を含むことを特徴とする。
【００１３】
（２）の構成によれば、第１工程において、エマルジョン系樹脂と水とを攪拌した後に、木炭粉末とブラック珪岩粉末とを加え、攪拌する第２工程を行う。これにより、エマルジョン系樹脂を水と攪拌し、流動体を形成し、この流動体に木炭粉末とブラック珪岩粉末とを加え攪拌するので、よりブラック珪岩粉末がエマルジョン系樹脂の中で、部分的に固まりになってしまったり、偏ってしまったりすることを防止できる。したがって、吸湿性や吸放臭性、有害物質を含む気体を吸収・分解する性能を発揮することが可能であり、塗装後の塗装面において、適切な色に仕上がる塗装材を提供できる。
【００１４】
（３）  前記第２工程の攪拌時間は、前記第１工程の攪拌時間の２．５〜３．５倍の長さであることを特徴とする。
【００１５】
（３）の構成によれば、エマルジョン系樹脂と水とを攪拌する第１工程の２．５〜３．５倍の長さで、木炭粉末とブラック珪岩粉末とを加え、攪拌する第２工程を行うので、エマルジョン系樹脂を水とが攪拌された流動体において、十分に木炭粉末とブラック珪岩粉末とを攪拌できる。これにより、よりブラック珪岩粉末がエマルジョン系樹脂の中で、部分的に固まりになってしまったり、偏ってしまったりすることを防止できる。したがって、吸湿性や吸放臭性、有害物質を含む気体を吸収・分解する性能を発揮することが可能であり、塗装後の塗装面において、適切な色に仕上がる塗装材を提供できる。
【発明の効果】
【００１６】
本発明によれば、吸湿性や吸放臭性、有害物質を含む気体を吸収・分解する性能を発揮することが可能であり、塗装後の塗装面において、均一な色に仕上がる塗装材及び塗装材の製造方法を提供することができる。
【図面の簡単な説明】
【００１７】
【図１】本発明の一実施の形態における塗装材の製造方法のフローを説明する図である。
【発明を実施するための形態】
【００１８】
以下、好適な実施の形態を用いて本発明をさらに具体的に説明する。但し、下記の実施の形態は本発明を具現化した例に過ぎず、本発明はこれに限定されるものではない。
【００１９】
［塗装材の構成］
本発明の一実施の形態における塗装材の構成について説明する。
【００２０】
本実施形態に係る塗装材は、エマルジョン系樹脂と、水と、消泡剤と、木炭粉末と、ブラック珪岩粉末と、を含む。
【００２１】
塗装材は、例えば、総重量１５３ｋｇを製造する場合の配合は、
エマルジョン系樹脂４５ｋｇ（全体重量に対して、約２９重量％）、
水５９ｋｇ（全体重量に対して、約３９重量％）、
消泡剤０．５ｋｇ（全体重量に対して、約０．３重量％）、
木炭粉末４０ｋｇ（全体重量に対して、約２６重量％）、
ブラック珪岩粉末８．５ｋｇ（全体重量に対して、約６重量％）、
となる。
なお、上記配合は、一例であり、塗装材は、少なくとも、全体重量に対して、エマルジョン系樹脂２５〜３５重量％、木炭粉末２５〜３０重量％、ブラック珪岩粉末５〜６重量％となる範囲で変更してもよい。
【００２２】
エマルジョン系樹脂は、例えば、水分散型高分子ポリエステル樹脂であり、水分散性を有し、塗膜乾燥により形成された被膜は耐水性を有する。水は、精製水を用いるのが望ましい。消泡剤は、例えば、非反応性シリコーンオイル（例えば、ポリエーテル変性シリコーンオイル）であり、塗膜調整剤としても機能する。
【００２３】
木炭粉末は、例えば、備長炭を粉末状にしたものである。木炭は、周知のように、吸湿性、吸放臭性、防虫性、マイナスイオン効果を有する。
【００２４】
ブラック珪岩粉末は、例えば、シリカブラック（登録商標）等のブラック珪岩を粉末状にしたものである。ブラック珪岩は、先第三系黒色硬質泥岩類中の断層破砕部に産出し、炭素含有率数％の黒色物の通称で、二酸化珪素を主成分とする。その物理的特異性として、常温にして高放射率の中間赤外線（波長４μｍ〜１４μｍの生育光線）を放射し、その生育光線波長域の電磁波は、生体に様々な好影響をもたらし、水のクラスター（重合）を切断したり、植物・種子中の低分子物質の重合を切断したり、不飽和脂肪酸の二重結合を切断したりすることが、最近の研究成果で明らかにされ、さらに、特許文献１に示されるように、サルモネラ菌、赤痢菌、チフス菌等の病原菌や、アンモニア、ホルムアルデヒト、硫化水素等の気体を吸収・分解することも確認されている。
【００２５】
［塗装材の製造方法］
本実施形態における塗装材の製造方法について説明する。
図１は、本発明の一実施の形態における塗装材の製造方法のフローを説明する図である。
ステップＳ１において、攪拌機の攪拌用容器に、エマルジョン系樹脂と、水と、消泡剤と、を上記の配合で、投入する。
【００２６】
ステップＳ２において、ステップＳ１で攪拌用容器に投入したエマルジョン系樹脂・水・消泡剤を、３０分攪拌する。このようなステップＳ１及びステップＳ２の工程は、第１工程である。
【００２７】
ステップＳ３において、ステップＳ２で３０分攪拌した後、攪拌用容器に更に、木炭粉末と、ブラック珪岩粉末と、を投入する。
【００２８】
ステップＳ４において、ステップＳ３で攪拌用容器に、更に、木炭粉末・ブラック珪岩粉末を加えた状態で、１８０分攪拌する。すなわち、ステップＳ４の攪拌時間は、ステップＳ２の攪拌時間の６倍である。なお、ステップＳ４の攪拌時間は、気温、湿度等の環境に応じて、Ｓ２の攪拌時間の５．５〜６．５倍の範囲に設定してもよい。このようなステップＳ３及びステップＳ４の工程は、第２工程である。
【００２９】
ステップＳ５において、攪拌を続けながら、攪拌用容器内の攪拌されている材料を抜き取る。このとき、１００メッシュの網に通すことが望ましい。このようなステップＳ５の工程は、第３工程である。この抜き取られた材料が、塗装材となり、流通用の容器に封入される。
【産業上の利用可能性】
【００３０】
本発明によれば、建築物、飛行機・船舶、車両等の床下、内壁などにおいて、吸湿性や吸放臭性、有害物質を含む気体を吸収・分解する性能を発揮することが可能であり、塗装後の塗装面において、均一な色に仕上がる塗装材及び塗装材の製造方法を提供することができる。
【図１】
2020186291.tif 000003